КЕРАМИЧЕСКАЯ МАССА
CERAMIC MIXTURE

Изобретение относится к области технологии силикатов и касается составов керамических масс, которые могут быть использованы для изготовления изделий (ваз, плит, панно и др.) декоративно-художественного назначения.
Известна керамическая (базальтовая или черная египетская) масса следующего состава, вес.ч.: красная глина 500; жженая охра 75; перекись марганца 75 [1].
Задачей изобретения является снижение температуры обжига изделий, полученных из керамической массы.
Технический результат достигается тем, что в керамической массе, содержащей красную глину, жженую охру, перекись марганца, компоненты находятся при следующем соотношении компонентов, мас.%: красная глина 50-60; жженая охра 5-10; перекись марганца 35-40.
В таблице приведены составы керамической массы.
Компоненты
Состав, мас.%:
1
2
Красная линия
50
60
Жженая охра
10
5
Перекись марганца
40
35
Приготовление керамической массы поясняется следующим примером.
Компоненты дозируют в требуемых количествах. В шаровую мельницу загружают красную глину, жженую охру, перекись марганца, заливают воду и проводят измельчение компонентов в течение 6-8 часов до остатка 3-4% на сите 0056. Степень измельчения готового шликера должна соответствовать остатку 1,5-2% на сите 0056, влажность шликера принимают 36-38%. С применением полученного шликера в гипсовых формах отливают изделия требуемой конфигурации. Отлитые изделия подвяливают в формах до влажности 18-21%, при которой отливки свободно отделяются от стенок форм. Затем изделия сушат до влажности 1-3% и направляют на обжиг, который проводят при температуре 850-930°С.
Источники информации
1. Гехт Г. Керамика. Л.-М.: Главная редакция химической литературы, 1938. - С.338.